(57)【特許請求の範囲】
【請求項１】
少なくとも一つのチオアクリレート基、もしくは、チオメタクリレート基を含むモノマー（Ｉ）もしくはモノマー（Ｉ）の混合物を少なくとも１０重量％と、ラジカル反応により共重合可能な一つもしくはそれ以上のモノマー（ＩＩ）を０〜９０重量％とを含有する構成成分Ａと、；
芳香族系には寄与しない不飽和エチレンを含み、該不飽和エチレンに対してα位に、少なくとも一つの水素原子に結合し、フリーな水酸基を持つ炭素原子を有する一つもしくはそれ以上のモノマー（ＩＩＩ）を、構成成分Ａの重量に関し０．１〜１５重量％含有する構成成分Ｂと；を含有する透明なポリマー組成物。
【請求項２】
前記モノマー（ＩＩ）は、単官能もしくは多官能のビニル基、アクリレート基、もしくはメタクリレート基であることを特徴とする請求項１記載のポリマー組成物。
【請求項３】
前記モノマー（ＩＩＩ）が下記式で示されることを特徴とする請求項１または２記載のポリマー組成物。
【化１】
0003682117.tif 000035
（式中、Ｒa とＲb は、水素を表すか、；
もしくは、Ｒa とＲb の一つが水素を表し、他方が、一つもしくはそれ以上の直鎖もしくは分岐したＣ1 〜Ｃ4 アルキル基、又は、一つもしくはそれ以上のＣ2 〜Ｃ4 アルキレン基と置換されていてもよいＣ5 〜Ｃ10環をＲe と形成するか、；
もしくは、Ｒa とＲb の一つが水素を表し、他方が、Ｃ1 〜Ｃ6 の脂肪族アルキル基、Ｃ4 〜Ｃ16環状炭化水素基、もしくはＣ6 〜Ｃ16の芳香族炭化水素基を表す。
Ｒc 、Ｒd およびＲe は、各々独立に、水素、または、一つもしくはそれ以上の水酸基により置換されていてもよく、一つもしくはそれ以上のエーテル、エステル、ケトン基を鎖構造の中に含むＣ1 〜Ｃ6 のアルキル基、または、Ｃ6 〜Ｃ16の芳香族炭化水素基、または、Ｃ4 〜Ｃ16の環状炭化水素基を表す。
Ｒe は、Ｒa とＲb 基の一つと、一つもしくはそれ以上の直鎖もしくは分岐したＣ1 〜Ｃ4 アルキル基、又は、一つもしくはそれ以上のＣ2 〜Ｃ4 アルキレン基で置換されていてもよいＣ5 〜Ｃ10環を形成してもよい。
Ｒc とＲd は、一つもしくはそれ以上のＣ1 〜Ｃ4 アルキル基、又は、Ｃ2 〜Ｃ4 アルキレン基で置換されていてもよいＣ5 〜Ｃ10環を形成してもよい。このＣ5 〜Ｃ10環の２もしくはそれ以上の炭素原子は、Ｒa もしくはＲb 、およびＲe と共に、もしくは、Ｒc およびＲd と共に、炭化水素架橋構造により結合されていてもよい。）
【請求項４】
前記Ｒa と前記Ｒb が水素を表し、前記Ｒc がメチル基を表し、前記Ｒd が水素もしくはメチル基を表し、前記Ｒe が水素、メチル基、エチル基、もしくは−ＣＨ2 ＯＨを表すことを特徴とする請求項３記載のポリマー組成物。
【請求項５】
前記モノマー（ＩＩＩ）が、アリルアルコール、メタリルアルコール、クロチルアルコール、２−シクロヘキセン−１−オール、トランス−２−ヘキセン−１−オール、シス−２−ブテン−１，４−ジオール、３−メチル−２−ブテン−１−オール、トランス−２−メチル−３−フェニル−２−プロペン−１−オール、３−ブテン−２−オール、カルベオール、ミルテノール、ベルベノール、およびトランス−シンナミルアルコールからなる群より選ばれるいずれか一つであることを特徴とする請求項３記載のポリマー組成物。
【請求項６】
前記モノマー（Ｉ）が下記式で表されることを特徴とする請求項１〜５の何れか一つに記載のポリマー組成物。
【化２】
0003682117.tif 000036
（式中、Ｒは、直鎖もしくは分岐した１価もしくは多価の脂肪族炭化水素基、もしくは、芳香族環もしくは介在する直鎖状のアルキル鎖によりチオ（メタ）アクリレート基もしくは複数のチオ（メタ）アクリレート基の硫黄原子に結合するアリール基を表す。Ｒは、その鎖構造の中に、−Ｏ−、−Ｓ−、及びカルボニル基から選ばれる一つもしくはそれ以上の官能基を含むことが可能である。
Ｒ1 は水素もしくは−ＣＨ3 を表し、ｎは１〜６の整数である。）
【請求項７】
前記ｎが１〜３の整数であることを特徴とする請求項６記載のポリマー組成物。
【請求項８】
前記モノマー（Ｉ）が下記式からなる群より選ばれる何れか一つであることを特徴とする請求項１〜７の何れか一つに記載のポリマー組成物。
【化３】
0003682117.tif 000037
【化４】
0003682117.tif 000038
【化５】
0003682117.tif 000039
【化６】
0003682117.tif 000040
【請求項９】
前記モノマー（Ｉ）が、前記構成成分Ａの２０〜６０重量％であることを特徴とする請求項１〜８の何れか一つに記載のポリマー組成物。
【請求項１０】
前記コモノマー（ｃｏｍｏｎｏｍｅｒ）（ＩＩ）が１価もしくは多価のビニル基、アクリル基、およびメタクリル基からなるコモノマーから選ばれることを特徴とする請求項１〜９の何れか一つに記載のポリマー組成物。
【請求項１１】
前記構成成分Ａが、コモノマー（ＩＩ）の混合物よりなり、該コモノマーの少なくとも一つが下記式（ＩＶ）で表されるコモノマーであることを特徴とする請求項１０記載のポリマー組成物。
【化７】
0003682117.tif 000041
（式中、Ｒ1 とＲ2 は各々独立に、水素、もしくはＣ1 〜Ｃ6 の低級アルキル基を示す。Ｘは下記式で表される官能基の何れかを表す。ｍ＋ｎの和は０以上１０以下である。）
【化８】
0003682117.tif 000042
【請求項１２】
前記式（ＩＶ）で示される前記コモノマーもしくは複数の前記コモノマーが、前記構成成分Ａの５０重量％未満であることを特徴とする請求項１０記載のポリマー組成物。
【請求項１３】
少なくとも一つのチオアクリレート基、もしくは、チオメタクリレート基を含むモノマー（Ｉ）もしくはモノマー（Ｉ）の混合物を少なくとも１０重量％と、単官能もしくは多官能のビニル基、アクリレート基、もしくはメタクリレート基であるコモノマー（ＩＩ）０〜９０重量％とを含有する構成成分Ａと、；
芳香族系には寄与しない不飽和エチレンを含み、該不飽和エチレンに対してα位に、少なくとも一つの水素原子に結合し、フリーな水酸基を持つ炭素原子を有する一つもしくはそれ以上のモノマー（ＩＩＩ）を、構成成分Ａの重量に関し０．１〜１５重量％含有する構成成分Ｂと、；
からなることを特徴とするレンズ用の重合可能な組成物。
【請求項１４】
請求項２〜１２の何れか一つに定義された前記モノマー（Ｉ）、（ＩＩ）、もしくは（ＩＩＩ）よりなることを特徴とする請求項１３記載のレンズ用の重合可能な組成物。
【請求項１５】
前記構成成分Ａが重合触媒もしくは開始剤とともに混合され、構成成分Ａの総重量に対し０．１〜１５重量％の構成成分Ｂが加えられ、重合反応が行われることを特徴とする請求項１〜１２の何れか一つに記載のポリマー組成物の製造方法。
【請求項１６】
前記重合反応が、光化学反応により行われることを特徴とする請求項１５記載のポリマー組成物の製造方法。
【請求項１７】
請求項１３もしくは１４に記載の重合可能な組成物が所望の表面形状を持つ２つの鋳型の間に注がれ、請求項１５もしくは１６に定義された重合反応を行い、その後再硬化されることを特徴とするレンズの完成品もしくは半完成品の製造方法。
【請求項１８】
請求項１〜１２の何れか一つに記載のポリマー組成物よりなる目に着用するレンズ。
【請求項１９】
請求項１５もしくは１６に限定される重合可能な組成物の重合の結果得られるポリマー、もしくは請求項１５もしくは１６に記載の製造方法により得られるポリマーよりなる目に着用するレンズ。
【請求項２０】
目に着用するレンズ、もしくは、ビューアーまたは光学機械用のレンズの作製への請求項１〜１２の何れか一つに記載のポリマー組成物の使用。
【請求項２１】
メガネ、もしくは種々の光学素子の作製への請求項１８もしくは１９に定義されたレンズの使用。
【請求項２２】
請求項１８もしくは１９に記載のレンズよりなることを特徴とするメガネ。
【請求項２３】
請求項１８もしくは１９に記載のレンズを少なくとも一つ含むことを特徴とする対物レンズ。
【発明の詳細な説明】
【０００１】
【発明の属する技術分野】
本発明は、チオ（メタ）アクリレートモノマーを基礎とし、黄色度が小さい透明な有機ポリマーが得られる重合可能な組成物に関する。
【０００２】
【従来の技術】
この数年来、既知の有機ポリマー材料から作られたレンズと同じ光学的特質を保証しつつ、更に薄く、従って更に軽い、目に着用するレンズへの要求が高まっている。この要求を満たすために様々な材料が開発されている。
最近、眼科の分野で試みられているのは、チオ（メタ）アクリレート類の一群の化合物である。これらのモノマー単独で、もしくは他のコモノマー（ｃｏｍｏｎｏｍｅｒ）の共存下でこれらのモノマーを重合して得られる材料は、１．６、もしくは１．６以上にもなる高い屈折率（ｎ）を持つ。従って、この高い屈折率のおかげで、これらの材料を用いて、同等の矯正力（光学力）を持つより薄いレンズを製造することが可能である。このような材料や眼科分野でのこれら材料の応用例は、特に、米国特許第US−A −4,606,846 号、ヨーロッパ特許出願第EP−A −273,661 号、ヨーロッパ特許出願第EP−A −273,710 号、ヨーロッパ特許出願第EP−A −382,477 号、ヨーロッパ特許出願第EP−A −384,725 号、およびヨーロッパ特許出願第EP−A −394,495 号に記載されている。
【０００３】
しかし、これらの材料は、高い黄色度を持つという欠点を持つ。重合反応の後に色が残らないと同時に、機械的特性、特に熱に関する機械的特性を保ちつつ、エージング（老化）への抵抗力が保たれ、もしくは、むしろ改善される、すなわち、経年に渡る紫外光の照射により黄色度が増すことが避けられるポリマーを得ることが望ましい。
例えば、エシロールにより出願されているフランス特許出願第FR−A −2,699,541 号に記載されているように、芳香族モノマー、とくに、ビスフェノールＡから誘導されるポリエトキシレートジ（メタ）アクリレートをこれら誘導体に関し少なくとも５０重量％含む混合物を重合可能な混合物と共に用い、アリルアルコールから誘導される抗黄変剤を使用することが、既に推奨されている。
【０００４】
フランス特許出願第FR−A −2,699,541 号記載の透明な組成物が特に目に着用するレンズへの応用に優れていることは明らかではあるが、目に着用するレンズの分野で有用で、熱に関する機械的特性が良好で、黄色度が低く、約１．６という高い屈折率（ｎ）を持つ透明なポリマー組成物を構成できることは眼科分野で望ましいことであろう。
【０００５】
【発明が解決しようとする課題】
そこで、本発明は、上述の問題を解決するために、上記分野で有用であり、且つ熱に関する機械的特性が良好で、黄色度が低く、高い屈折率を持つ、特定のモノマーからなる透明なポリマー組成物と、該ポリマー組成物の製造方法と、該ポリマー組成物を用いて製造される目に着用するレンズ等およびその製造方法を提供することを目的とする。
【０００６】
【課題を解決するための手段】
本発明者らは、上述の課題を解決するために鋭意研究を重ね、チオ（メタ）アクリレート等を含有する組成物より、熱に関する機械的特性が良好で、黄色度が低く、高い屈折率を持つポリマー組成物を得ることができることを知見し、本発明に至った。
【０００７】
すなわち、本発明は、少なくとも一つのチオアクリレート基、もしくは、チオメタクリレート基を含むモノマー（Ｉ）もしくはモノマー（Ｉ）の混合物を少なくとも１０重量％と、ラジカル反応により共重合可能な一つもしくはそれ以上のモノマー（ＩＩ）、モノマー（ＩＩ）の中でも好ましくは単官能もしくは多官能のビニル基、アクリレート基、もしくはメタクリレート基を０〜９０重量％とを含有する構成成分Ａと、；
芳香族系には寄与しない不飽和エチレンを含み、該不飽和エチレンに対してα位にフリーな水酸基を持つ炭素原子を有する、一つもしくはそれ以上のモノマー（ＩＩＩ）を、構成成分Ａの重量に関し０．１〜１５重量％含有する構成成分Ｂと；
を含有する透明なポリマー組成物を提供する。
【０００８】
前記モノマー（ＩＩＩ）が、前記不飽和エチレンに対してα位に、少なくとも一つの水素原子に結合したフリーな水酸基を持つ炭素原子を含むポリマー組成物を提供する。
【０００９】
前記モノマー（ＩＩＩ）が下記式で示されるポリマー組成物を提供する。
【化９】
0003682117.tif 000002
（式中、Ｒa とＲb は、水素を表すか、；
もしくは、Ｒa とＲb の一つが水素を表し、他方が、一つもしくはそれ以上の直鎖もしくは分岐したＣ1 〜Ｃ4 アルキル基、又は、一つもしくはそれ以上のＣ2 〜Ｃ4 アルキレン基と置換されていてもよいＣ5 〜Ｃ10環をＲe と形成するか、；
もしくは、Ｒa とＲb の一つが水素を表し、他方が、Ｃ1 〜Ｃ6 の脂肪族アルキル基、Ｃ4 〜Ｃ16環状炭化水素基、もしくはＣ6 〜Ｃ16の芳香族炭化水素基を表す。
Ｒc 、Ｒd およびＲe は、各々独立に、水素、または、一つもしくはそれ以上の水酸基により置換されていてもよく、一つもしくはそれ以上のエーテル、エステル、ケトン基を鎖構造の中に含むＣ1 〜Ｃ6 のアルキル基、または、Ｃ6 〜Ｃ16の芳香族炭化水素基、または、Ｃ4 〜Ｃ16の環状炭化水素基を表す。
Ｒe は、Ｒa とＲb 基の一つと、一つもしくはそれ以上の直鎖もしくは分岐したＣ1 〜Ｃ4 アルキル基、又は、一つもしくはそれ以上のＣ2 〜Ｃ4 アルキレン基で置換されていてもよいＣ5 〜Ｃ10環を形成してもよい。
Ｒc とＲd は、一つもしくはそれ以上のＣ1 〜Ｃ4 アルキル基、又は、Ｃ2 〜Ｃ4 アルキレン基で置換されていてもよいＣ5 〜Ｃ10環を形成してもよい。このＣ5 〜Ｃ10環の２もしくはそれ以上の炭素原子は、Ｒa もしくはＲb 、およびＲe と共に、もしくは、Ｒc およびＲd と共に、炭化水素架橋構造により結合されていてもよい。）
【００１０】
前記Ｒa と前記Ｒb が水素を表し、前記Ｒc がメチル基を表し、前記Ｒd が水素もしくはメチル基を表し、前記Ｒe が水素、メチル基、エチル基、もしくは−ＣＨ2 ＯＨを表すポリマー組成物を提供する。
【００１１】
前記モノマー（ＩＩＩ）が、アリルアルコール、メタリルアルコール、クロチルアルコール、２−シクロヘキセン−１−オール、トランス−２−ヘキセン−１−オール、シス−２−ブテン−１，４−ジオール、３−メチル−２−ブテン−１−オール、トランス−２−メチル−３−フェニル−２−プロペン−１−オール、３−ブテン−２−オール、カルベオール、ミルテノール、ベルベノール、およびトランス−シンナミルアルコールからなる群より選ばれるいずれか一つであるポリマー組成物を提供する。
【００１２】
前記モノマー（Ｉ）が下記式で表されるポリマー組成物を提供する。
【化１０】
0003682117.tif 000003
（式中、Ｒは、直鎖もしくは分岐した１価もしくは多価の脂肪族炭化水素基、もしくは、芳香族環もしくは介在する直鎖状のアルキル鎖によりチオ（メタ）アクリレート基もしくは複数のチオ（メタ）アクリレート基の硫黄原子に結合するアリール基を表す。Ｒは、その鎖構造の中に、−Ｏ−、−Ｓ−、及びカルボニル基から選ばれる一つもしくはそれ以上の官能基を含むことが可能である。
Ｒ1 は水素もしくは−ＣＨ3 を表し、ｎは１〜６の整数である。）
【００１３】
前記ｎが１〜３の整数であるポリマー組成物を提供する。
【００１４】
前記モノマー（Ｉ）が下記式からなる群より選ばれる何れか一つであるポリマー組成物を提供する。
【化１１】
0003682117.tif 000004
【化１２】
0003682117.tif 000005
【化１３】
0003682117.tif 000006
【化１４】
0003682117.tif 000007
【００１５】
前記モノマー（Ｉ）が、前記構成成分Ａの２０〜６０重量％であるポリマー組成物を提供する。
【００１６】
前記コモノマー（ＩＩ）が１価もしくは多価のビニル基、アクリル基、およびメタクリル基からなるコモノマーから選ばれるポリマー組成物を提供する。
【００１７】
前記構成成分Ａが、コモノマー（ＩＩ）の混合物よりなり、該コモノマーの少なくとも一つが下記式（ＩＶ）で表されるコモノマーであるポリマー組成物を提供する。
【化１５】
0003682117.tif 000008
（式中、Ｒ1 とＲ2 は各々独立に、水素、もしくはＣ1 〜Ｃ6 の低級アルキル基を示す。Ｘは下記式で表される官能基の何れかを表す。ｍ＋ｎの和は０以上１０以下である。）
【化１６】
0003682117.tif 000009
【００１８】
前記式（ＩＶ）で示される前記コモノマーもしくは複数の前記コモノマーが、前記構成成分Ａの５０重量％未満であるポリマー組成物を提供する。
【００１９】
少なくとも一つのチオアクリレート基、もしくは、チオメタクリレート基を含むモノマー（Ｉ）もしくはモノマー（Ｉ）の混合物を少なくとも１０重量％と、単官能もしくは多官能のビニル基、アクリレート基、もしくはメタクリレート基であるコモノマー（ＩＩ）０〜９０重量％とを含有する構成成分Ａと、；
芳香族系には寄与しない不飽和エチレンを含み、該不飽和エチレンに対してα位に、少なくとも一つの水素原子に結合し、フリーな水酸基を持つ炭素原子を有する、一つもしくはそれ以上のモノマー（ＩＩＩ）を、構成成分Ａの重量に関し０．１〜１５重量％含有する構成成分Ｂと、；
からなるレンズ用の重合可能な組成物を提供する。
【００２０】
前記モノマー（Ｉ）、（ＩＩ）、もしくは（ＩＩＩ）よりなるレンズ用の重合可能な組成物を提供する。
【００２１】
前記構成成分Ａが重合触媒もしくは開始剤とともに混合され、構成成分Ａの総重量に対し０．１〜１５重量％の構成成分Ｂが加えられ、重合反応が行われるポリマー組成物の製造方法を提供する。
【００２２】
前記重合反応が、光化学反応により行われるポリマー組成物の製造方法を提供する。
【００２３】
前記重合可能な組成物が所望の表面形状を持つ２つの鋳型の間に注がれ、重合反応を行い、その後再硬化されるレンズの完成品もしくは半完成品の製造方法を提供する。
【００２４】
前記ポリマー組成物よりなる目に着用するレンズを提供する。
【００２５】
重合可能な組成物の重合の結果得られるポリマー、もしくは前記製造方法により得られるポリマーよりなる目に着用するレンズを提供する。
【００２６】
目に着用するレンズ、もしくは、ビューアーまたは光学機械用のレンズの作製へのポリマー組成物の使用を提供する。
【００２７】
メガネ、もしくは種々の光学素子の作製へのレンズの使用を提供する。
【００２８】
前記レンズよりなるメガネを提供する。
【００２９】
前記レンズを少なくとも一つ含む対物レンズを提供する。
【００３０】
以下に、本発明を詳細に説明する。
本発明によれば、前述の目的は、下記の透明なポリマー組成物を製造することにより成し遂げられる。すなわち、透明なポリマー組成物は、；
少なくとも一つのチオアクリレート基、もしくは、チオメタクリレート基を含むモノマー（Ｉ）もしくはモノマー（Ｉ）の混合物を少なくとも１０重量％と、ラジカル反応により共重合可能な一つもしくはそれ以上のモノマー（ＩＩ）、モノマー（ＩＩ）の中でも好ましくは単官能もしくは多官能のビニル基、アクリレート基、もしくはメタクリレート基を０〜９０重量％とを含有する構成成分Ａと、；
芳香族系には寄与しない不飽和エチレンを含み、該不飽和エチレンに対してα位にフリーな水酸基を持つ炭素原子を有する、一つもしくはそれ以上のモノマー（ＩＩＩ）を、構成成分Ａの重量に関し０．１〜１５重量％含有する構成成分Ｂと；
からなる。
【００３１】
本発明の透明なポリマー組成物の構成成分Ａのモノマー（Ｉ）もしくはモノマー（Ｉ）の混合物は、少なくとも一つのチオアクリレートもしくはチオメタクリレート機能を含有するいかなるモノマーも含む。
前記モノマー（Ｉ）は、下記式（１）で表される化合物であるのが好ましい。
【００３２】
【化１７】
0003682117.tif 000010
【００３３】
式中、Ｒは、直鎖もしくは分岐した１価もしくは多価の脂肪族炭化水素基、もしくは、芳香族環もしくは介在する直鎖状のアルキル鎖によりチオ（メタ）アクリレート基もしくは複数のチオ（メタ）アクリレート基の硫黄原子に結合するアリール基を表す。Ｒは、その鎖構造の中に、−Ｏ−、−Ｓ−、及びカルボニル基から選ばれる一つもしくはそれ以上の官能基を含むことが可能である。Ｒ1 は水素もしくは−ＣＨ3 を表し、ｎは１〜６、好ましくは１〜３の整数である。
【００３４】
上述の１価の官能基Ｒの中でも、下記式で表される、直鎖もしくは分岐したＣ1 〜Ｃ5 のアルキル基が挙げられる。
【００３５】
【化１８】
0003682117.tif 000011
【００３６】
式中、Ｒ2 とＲ3 は、各々独立に、Ｈ、又は、直鎖もしくは分岐したＣ1 〜Ｃ5 のアルキル基を表す。Ｒ4 は、直鎖もしくは分岐したＣ1 〜Ｃ5 のアルキル基、Ｃ7 〜Ｃ10のアラルキル基、又は、Ｃ6 〜Ｃ12のアリール基を表し、特には、任意にアルキル基および／またはハロゲン基と置換されていてもよい。ｍは１〜４の整数である。
【００３７】
前記１価のＲ基の具体例として、下記の官能基が挙げられる。
【００３８】
【化１９】
0003682117.tif 000012
【００３９】
上述のように規定され、上記式（１）においてｎ＝１として表されるモノマーは、特に、米国特許第US−A −4,606,864 号、日本特許出願第JP−63316766号、およびヨーロッパ特許出願第EP−A −0,384,725 号に記載されている。
【００４０】
モノマー（Ｉ）の上記式（１）の２価の基Ｒの中でも、次の▲１▼〜▲３▼を挙げることができる。
▲１▼鎖構造の中に一つもしくはそれ以上の−Ｏ−、−Ｓ−、又はカルボニル基を含んでもよい直鎖もしくは分岐したＣ2 〜Ｃ10のアルキレン基
▲２▼下記式で表されるアルキリデン基
【化２０】
0003682117.tif 000013
上記式の中で、Ｒ5 とＲ6 は、Ｃ1 〜Ｃ5 のアルキル基、下記式で表される基が挙げられる。
【化２１】
0003682117.tif 000014
上記式の中で、Ｒ7 とＲ8 は、鎖構造の中に一つもしくはそれ以上の−Ｏ−、−Ｓ−、又はカルボニル基を含んでもよい直鎖もしくは分岐したＣ1 〜Ｃ5 のアルキレン基を表し、ＸはＣ1 〜Ｃ5 のアルキル基およびハロゲン基から選ばれ、ｐは０〜４の整数である。
▲３▼下記式で表される２価の基
【化２２】
0003682117.tif 000015
上記式の中で、Ｒ9 とＲ10は、鎖構造の中に一つもしくはそれ以上の−Ｏ−、−Ｓ−、又はカルボニル基を含んでもよい直鎖もしくは分岐したＣ1 〜Ｃ5 のアルキル基を表し、ｒとｓは０もしくは１である。
【００４１】
前記の好ましい２価の基Ｒの中でも、好ましくは下記の基が挙げられる。
すなわち、；
−（ＣＨ2 ）x −（式中、ｘは２〜８の整数である）、；
（ＣＨ2 ＣＨ2 Ｏ）y ＣＨ2 ＣＨ2 −（式中、ｙは１〜４の整数である）、；
（ＣＨ2 ＣＨ2 Ｓ）z ＣＨ2 ＣＨ2 −（式中、ｚは１〜４の整数である）、；
（ＣＨ2 ）u'（Ｓ（ＣＨ2 ）v'）x'Ｓ−（ＣＨ2 ）w'（式中、ｘ’は０もしくは１であり、ｕ’、ｖ’、およびｗ’は２〜６の整数である）、；
下記式の基（式中、ｕとｖは１〜４の整数である）、；
【００４２】
【化２３】
0003682117.tif 000016
【００４３】
【化２４】
0003682117.tif 000017
【００４４】
前記２価の基Ｒの中でも、特に好ましくは、下記式で表される基Ｒと−Ｈ4 Ｃ2 −Ｓ−Ｃ2 Ｈ4 −が挙げられる。
【化２５】
0003682117.tif 000018
【００４５】
上記式（Ｉ）の２価のモノマーは、特に、ヨーロッパ特許出願第EP−A −273,661 号、ヨーロッパ特許出願第EP−A −273,710 号、およびヨーロッパ特許出願第EP−A −384,725 号に記載されている。
【００４６】
前記モノマー（Ｉ）の中で、上記式（１）の３価の基Ｒとしては、鎖構造の中に一つもしくはそれ以上の−Ｏ−、−Ｓ−、又はカルボニル基を含むＣ3 〜Ｃ10のアルキルトリイル（ａｌｋｙｌ−ｔｒｉｙｌ）基、アルキル鎖中に一つもしくはそれ以上の−Ｏ−、または、−Ｓ−を含む３価のアルキルアリール基、および、３価のアリール基を挙げることができる。
３価もしくはそれ以上の多価の基Ｒとしては、下記の基Ｒ等が挙げられる。
【化２６】
0003682117.tif 000019
【００４７】
本発明で推奨される上記式（１）で表されるモノマーの具体例として、下記式で表されるモノマーを挙げることができる。下記式中、Ｒ1 は水素原子もしくはメチル基である。
【化２７】
0003682117.tif 000020
【化２８】
0003682117.tif 000021
【化２９】
0003682117.tif 000022
【化３０】
0003682117.tif 000023
【００４８】
本発明のモノマー（Ｉ）として、特に好ましくは、ビス（４−メタクリロイルチオフェニル）スルフィド（ＢＭＡＴＰＳ）、および、ビス（２−メタクリロイルチオエチル）スルフィド（ＢＭＡＴＥＳ）を挙げることができる。
【００４９】
モノマー（Ｉ）の１種もしくはそれ以上の種類の混合物は、本発明の構成成分Ａの全重量に対して、構成成分Ａの少なくとも１０重量％、好ましくは２０〜１００重量％であるのがよい。
上記式（１）で表される化合物が芳香族化合物である場合、該化合物は、本発明の構成成分Ａに対して、好ましくは２０〜６０重量％、更に好ましくは２０〜４０重量％であるのがよい。
上記式（１）で表される化合物が芳香族化合物ではない場合、該化合物は、本発明の構成成分Ａに対して、好ましくは３０〜１００重量％、更に好ましくは５０〜１００重量％であるのがよい。
極めて驚くべきことには、抗黄色効果は、上記式（１）で表されるモノマー（Ｉ）が非芳香族である場合でさえ明らかに現れる。
【００５０】
本発明の透明なポリマー組成物の構成成分Ａは、一つもしくはそれ以上の単官能もしくは多官能のビニル基、アクリレート基、もしくはメタクリレート基であるコモノマー（ＩＩ）０〜９０重量％も含有する。構成成分Ａの中で相溶しうるいかなるビニル基、アクリレート基、もしくはメタクリレート基であるモノマーも、コモノマー（ＩＩ）として用いることができる。
【００５１】
モノマー（Ｉ）と共重合可能なモノマー（ＩＩ）としては、不飽和脂肪酸エステル類、ビニル基含有芳香族化合物類、不飽和脂肪酸およびその誘導体類、不飽和二塩基酸およびその誘導体類、および、（メタ）アクリロニトリルのようなシアン化ビニル化合物類を挙げることができる。
不飽和脂肪酸およびその誘導体類は、（メタ）アクリルアミド、Ｎ，Ｎ−ジメチル（メタ）アクリルアミド、Ｎ，Ｎ−ジエチル（メタ）アクリルアミド等の（メタ）アクリルアミド類や、（メタ）アクリル酸のような不飽和脂肪酸類を含む。
【００５２】
不飽和脂肪酸エステル類は、例えば、メチル（メタ）アクリレート、エチル（メタ）アクリレート、ブチル（メタ）アクリレート、２−エチルヘキシル（メタ）アクリレート、オクチル（メタ）アクリレート、ドデシル（メタ）アクリレート、オクタデシル（メタ）アクリレート、シクロヘキシル（メタ）アクリレート、メチルシクロヘキシル（メタ）アクリレート、（イソ）ボルニル（メタ）アクリレート、アダマンチル（メタ）アクリレート等のアルキル（メタ）アクリレート類；フェニル（メタ）アクリレート、ベンジル（メタ）アクリレート、１−ナフチル（メタ）アクリレート、フルオロフェニル（メタ）アクリレート、クロロフェニル（メタ）アクリレート、ブロモフェニル（メタ）アクリレート、トリブロモフェニル（メタ）アクリレート、メトキシフェニル（メタ）アクリレート、シアノフェニル（メタ）アクリレート、ビフェニル（メタ）アクリレート、ブロモベンジル（メタ）アクリレート等のアクリル酸の芳香族エステル類；フルオロメチル（メタ）アクリレート、クロロメチル（メタ）アクリレート、ブロモエチル（メタ）アクリレート、トリクロロメチル（メタ）アクリレート等のハロアルキル（メタ）アクリレート類；２−ヒドロキシエチル（メタ）アクリレート、ポリエチレングリコールの（メタ）アクリル酸エステル、等；グリシジル（メタ）アクリレートおよびアルキルアミノ（メタ）アクリレートのような（メタ）アクリル酸エステル類を含む。
さらに、例えば、α−フルオロアクリル酸エステル、α−シアノアクリル酸エステル等のα位が置換されたアクリル酸エステルも用いることができる。
【００５３】
ビニル基含有芳香族化合物類としては、スチレン、もしくは、例えば、α−メチルスチレン、α−エチルスチレン、α−クロロスチレン等のα位が置換されたスチレン類や、例えば、フルオロスチレン、クロロスチレン、ブロモスチレン、クロロメチルスチレン、およびメトキシスチレン等の置換された環を持つスチレン類を挙げることができる。
【００５４】
不飽和二塩基酸とその誘導体類は、Ｎ−メチルマレイミド、Ｎ−エチルマレイミド、Ｎ−ブチルマレイミド、Ｎ−シクロヘキシルマレイミド、Ｎ−フェニルマレイミド、Ｎ−メチルフェニルマレイミド、Ｎ−クロロフェニルマレイミド、Ｎ−カルボキシフェニルマレイミド等のマレイミドＮ位置換体類、マレイミド酸、マレイン酸無水物、およびフマル酸を含む。
【００５５】
本発明によれば、単官能のビニルモノマーに加えて、架橋可能な多官能モノマーも前記コモノマー（ＩＩ）として用いることができる。例えば、架橋可能な二官能モノマーを用いることができ、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、トリプロピレングリコールジ（メタ）アクリレート、１，３−ブチレングリコールジ（メタ）アクリレート、１，４−ブタンジオールジ（メタ）アクリレート、１，５−ペンタンジオールジ（メタ）アクリレート、１，６−ヘキサンジオールジ（メタ）アクリレート、ネオペンチルグリコールジ（メタ）アクリレート、ヒドロキシピバリン酸ネオペンチルグリコールのジ（メタ）アクリレートエステル、オリゴエステルジ（メタ）アクリレート、ポリブタジエンジ（メタ）アクリレート、２，２−ビス〔４−（メタ）アクリロイルオキシフェニル〕プロパン、２，２−ビス〔４−（ω−（メタ）アクリロイルオキシプロピルエトキシ）フェニル〕プロパン、２，２−ビス〔４−（ω−（メタ）アクリロイルオキシプロピルエトキシ）ジブロモフェニル〕プロパン、２，２−ビス〔４−（ω−（メタ）アクリロイルオキシポリプポキシ）フェニル〕プロパン、ビス〔４−（ω−（メタ）アクリロイルオキシポリエトキシ）フェニル〕メタンおよびその種の他の化合物、ジアリルフタレート、ジアリルイソフタレート、ジアリルテレフタレート、ジアリルカルボネート、ジエチレングリコールジアリルカルボネート、ジビニルベンゼン、ジビニルビフェニル、Ｎ，Ｎ’−ｍ−フェニレンビス（マレイミド）等のジ（メタ）アクリレート類を挙げることができる。
架橋可能な三官能モノマーとしては、トリメチロールエタントリ（メタ）アクリレート、トリメチロールプロパントリ（メタ）アクリレート、ペンタエリスリトールトリ（メタ）アクリレート、トリ（メタ）アリルイソシアヌレート、トリアリルトリメリテート、およびジアリルクロレンデートが挙げられる。
架橋可能な四官能モノマーとしては、ペンタエリスリトール  テトラ（メタ）アクリレートが挙げられる。
コモノマー（ＩＩ）の中でも、特に好ましくは、下記式（ＩＶ）で表されるモノマーが挙げられる。
【００５６】
【化３１】
0003682117.tif 000024
【００５７】
上記式（ＩＶ）中、Ｒ1 とＲ2 は各々独立に、水素、もしくはＣ１〜Ｃ６の低級アルキル基を示す。Ｘは、下記式で表される官能基の何れかを表す。ｍ＋ｎの和は０以上１０以下である。
【００５８】
【化３２】
0003682117.tif 000025
【００５９】
前記コモノマー（ＩＩ）の中で特に好ましい具体例としては、フェニル（メタ）アクリレート、ベンジル（メタ）アクリレート、１−ナフチル（メタ）アクリレート、エチレングリコールジ（メタ）アクリレート、ジエチレングリコールジ（メタ）アクリレート、１，４−ブタンジオールジ（メタ）アクリレート、２，２−ビス（４−（メタ）アクリロイルオキシフェニル）プロパン、２，２−ビス（４−〔ω−（メタ）アクリロイルオキシポリエトキシ）フェニル〕プロパン、および、特に上記式（ＩＶ）で示される化合物において、Ｒ1 ＝ＣＨ3 、Ｒ2 ＝Ｈ、ｍ＋ｎ＝２．６である化合物（ＥＢＡＤＭＡ）、ｍ＋ｎ＝４である化合物（ＤＢＡＤＭＡ）、ｍ＋ｎ＝１０である化合物（ＯＢＡＤＭＡ）、エトキシトリブロモベンジルアクリレート（ＴＢｒＢＥＡ）、ポリエチレングリコールジメタアクリレート（ＰＢＯＭＡ）、フェノキシエチルアクリレート（ＡＭＰ）、ＦＡ５１３（メタクリルエステル、日立化成工業（株）により市販されている）、Ｒ６０４（日本火薬（株）により市販されている）を挙げることができる。
前記コモノマー（ＩＩ）は、前記構成成分Ａの０〜９０重量％、好ましくは８０〜２０重量％であるのが好ましい。
前記構成成分Ａ中の前記コモノマー（ＩＩ）として、上記式（ＩＶ）で表されれるモノマーを用いる場合は、特に、これらのモノマーは前記構成成分Ａに対して５０重量％以下であることが好ましい。
【００６０】
本発明の透明なポリマー混合物の構成成分Ｂは、芳香族系には寄与しない不飽和エチレンを含み、不飽和エチレンに対してα位に、少なくとも一つの水素原子に結合し、フリーな水酸基を持つ炭素原子を有する、モノマー（ＩＩＩ）もしくはモノマー（ＩＩＩ）の混合物である。本発明に用いられる不飽和エチレンモノマー（ＩＩ）は、下記式により表されるモノマーより選ばれることが好ましい。
【００６１】
【化３３】
0003682117.tif 000026
【００６２】
上記式中、Ｒa とＲb は、水素を表す、；
もしくは、Ｒa とＲb の一つが水素を表し、他方が、一つもしくはそれ以上の直鎖もしくは分岐したＣ1 〜Ｃ4 アルキル基、又は、一つもしくはそれ以上のＣ2 〜Ｃ4 アルキレン基と置換されていてもよいＣ5 〜Ｃ10環をＲe と形成するか、；
もしくは、Ｒa とＲb の一つが水素を表し、他方が、Ｃ1 〜Ｃ6 の脂肪族アルキル基、Ｃ4 〜Ｃ16環状炭化水素基、もしくはＣ6 〜Ｃ16の芳香族炭化水素基を表す。
Ｒc 、Ｒd およびＲe は、各々独立に、水素、または、一つもしくはそれ以上の水酸基により置換されていてもよく、一つもしくはそれ以上のエーテル、エステル、ケトン基を鎖構造の中に含むＣ1 〜Ｃ6 のアルキル基、または、Ｃ6 〜Ｃ16の芳香族炭化水素基、または、Ｃ4 〜Ｃ16の環状炭化水素基を表す。
Ｒe は、Ｒa とＲb 基の一つと、一つもしくはそれ以上の直鎖もしくは分岐したＣ1 〜Ｃ4 アルキル基、又は、一つもしくはそれ以上のＣ2 〜Ｃ4 アルキレン基で置換されていてもよいＣ5 〜Ｃ10環を形成してもよい。
Ｒc とＲd は、一つもしくはそれ以上のＣ1 〜Ｃ4 アルキル基、又は、Ｃ2 〜Ｃ4 アルキレン基で置換されていてもよいＣ5 〜Ｃ10環を形成してもよい。このＣ5 〜Ｃ10環の２もしくはそれ以上の炭素原子は、Ｒa もしくはＲb 、およびＲe と共に、もしくは、Ｒc およびＲd と共に、炭化水素架橋構造により結合されていてもよい。
【００６３】
本発明によれば、上述のＣ1 〜Ｃ6 のアルキル基は、メチル基もしくはエチル基であるのが好ましい。
前記モノマー（ＩＩＩ）として、特に好ましくは、アリルアルコール、メタリルアルコール、クロチルアルコール、２−シクロヘキセン−１−オール、トランス−２−ヘキセン−１−オール、シス−２−ブテン−１，４−ジオール、３−メチル−２−ブテン−１−オール、トランス−２−メチル−３−フェニル−２−プロペン−１−オール、３−ブテン−２−オール、カルベオール、ミルテノール、ベルベノール、およびトランス−シンナミルアルコールを挙げることができる。
【００６４】
本発明のポリマー組成物中、モノマー（ＩＩＩ）は、構成成分Ａ１００重量部に対して、０．１〜１５重量部、好ましくは１〜５重量部である。
【００６５】
重合反応は、前記重合可能な組成物をなす前記種々のモノマーを含む最初の混合物を用いて、公知の方法により行うことができる。該重合反応は触媒作用を利用することができ、ベンゾイルパーオキサイド、シクロヘキシルパーオキシジカルボネート、ジイソプロピルパーオキシジカルボネート、もしくは、２，２’−アゾビス−イソブチロニトリルのような触媒、もしくは、ベンゾインエチルエーテル、２，４，６−トリメチルベンゾイルジフェニルフォスフィン、および１−ヒドロキシシクロヘキシルフェニルケトンのような光反応開始剤を用いることができる。
【００６６】
着眼用レンズは、上述の様々なモノマーを含有する所望の組成物を２つの部分からなるガラス製の鋳型からなる装置に導入し、ＵＶ照射による重合反応を行うことにより製造される。このようにして製造されたポリマー製のレンズを、続いて、レンズに残った拘束を除去するのに十分な一定時間、および温度で、再硬化する。温度は、大体、１００〜１２０℃で、約１〜５時間、再硬化を行う。また、第１面が最終的なレンズの形状になっており、第２面が最終的なレンズの形状になってはいず、必要に応じて第２面の表面を成形することができるような鋳型を用いて重合反応を行うことも可能である。
【００６７】
上述の重合可能な組成物をポリマー組成物を製造するために用いることも、本発明の課題である。上述のようにして得られたポリマー、特に鋳造後のポリマーは、着眼用レンズ、メガネといった眼科用素子、もしくは、ファインダー（ｖｉｅｗｅｒｓ）用レンズ、および、写真機やフィルムカメラ、顕微鏡のような様々な装置の光学素子として用いることができる。
【００６８】
【実施例】
黄色度は、分光分析により測定される。分光分析には、標準化された方法（ＡＳＴＭ  Ｄ−１９２５−６３）を用いる。黄色度は、下記式により定義される。式中、Ｘ、Ｙ、Ｚは、試料の三原色の座標であり、３８０〜７８０ナノメーターの全波長域において可視ＵＶ分光光度測定により測定される。
【００６９】
【数１】
0003682117.tif 000027
【００７０】
下記の表１に示す例は、本発明を説明するものであるが、本発明の特性を制限するものではない。
各例において、最初の混合物は、下記表１に示されるモノマー類の量を均一に混合することにより調整された。
【００７１】
0003682117.tif 000028
【００７２】
表中、
ＢＭＡＴＰＳ：ビス（４−メタクリロイルチオフェニル）  スルフィド
ＢＭＡＴＥＳ：ビス（２−メタクリロイルチオエチル）  スルフィド
ＥＢＡＤＭＡ：前記式（ＩＶ）においてＲ1 ＝ＣＨ3 、Ｒ2 ＝Ｈ、ｍ＋ｎ＝２．６である化合物
ＤＢＡＤＭＡ：前記式（ＩＶ）においてＲ1 ＝ＣＨ3 、Ｒ2 ＝Ｈ、ｍ＋ｎ＝４である化合物
ＯＢＡＤＭＡ：前記式（ＩＶ）においてＲ1 ＝ＣＨ3 、Ｒ2 ＝Ｈ、ｍ＋ｎ＝１０である化合物
ＢＭＡ：ベンジルメタクリレート
ＴＢｒＢＥＡ：エトキシトリブロモベンジルアクリレート
ＰＢＯＭＡ：ポリエチレングリコールジメタクリレート
ＡＭＰ：フェノキシエチルアクリレート
なお、ＥＢＡＤＭＡ、ＤＢＡＤＭＡおよびＯＢＡＤＭＡにおいて、式（ＩＶ）中のＸは下記式で表される官能基である。
【化３４】
0003682117.tif 000029
【００７３】
【化３５】
0003682117.tif 000030
【００７４】
ビス（４−メタクリロイルチオフェニル）  スルフィド（ＢＭＡＴＰＳ）は室温で白色の粉体なので、このモノマーを含む混合物は、適当な溶媒に溶解して作製される。（この溶媒は、実際、この混合物の他のモノマー、特にコモノマー（ＩＩ）からなっていてもよい。）
【００７５】
〔試験例１〜１６〕
前記表１に示す混合物に、混合物１００重量部に対し、光反応開始剤としてＡＰＯを０．０７０重量部、イルガキュア１８４（登録商標）を０．０３５重量部加えることにより、レンズを製造した。なお、ＡＰＯ（２，４，６−トリメチルベンゾイルジフェニルフォスフィンオキサイド）、イルガキュア１８４（登録商標）（１−ヒドロキシシクロヘキシルフェニルケトン）は下記に示す化合物である。
【００７６】
【化３６】
0003682117.tif 000031
【００７７】
また、表１記載の混合物に、上述の光反応開始剤と、抗黄色剤として混合物１００重量部に対し２重量部の３−メチル−２−ブテン−１−オールを加える方法によってもレンズを製造した。
レンズは、上記混合物をＵＶ照射により重合することにより得た。ついで、レンズを、１１０℃で２時間、再硬化した。特に記載した場合を除いては、得られたレンズは、−２．００Ｄである。レンズの厚さは、レンズの中心の厚さとして測定した。得られたレンズについて、再硬化前後で黄色度を測定した。レンズの組成、厚さ、再硬化前の黄色度、再硬化後の黄色度、屈折率、透過度、密度、アッベ数は、表２に示す通りである。
表２に示すとおり、約１．６もしくはそれ以上の高屈折率を有し、黄色度は非常に低いレンズを本発明による上記組成物より得る事ができる。
【００７８】
【表１】
0003682117.tif 000032
【００７９】
〔試験例１７〜２０〕
下記の試験例は、上述の混合物の幾例かに加える光反応開始剤を変えて、同じ方法によりレンズを製造し、黄色度を比較するものである。レンズは上述の方法と同様の方法により製造した。結果、および光反応開始剤は、表３に示す通りである。表３に示すとおり、光反応開始剤の含量を増加させても、黄色度はきわめて僅かしか増加しない。これにより、得られた重合された組成物の黄色度を大きくすることなく、本発明の組成物の重合度をきわめて大きくする事ができる。
【００８０】
0003682117.tif 000033
【００８１】
〔試験例２１および比較例２２〕
（試験例２１）上記混合物Ｎｏ．４と２重量％の３−メチル−２−ブテン−１−オール（抗黄色剤）を加え、−２．００Ｄ（ｄｉｏｐｔｒｅｓ）、中心の厚さ１．３５ｍｍのレンズを製造した。
（比較例２２）上記試験例２１と同様に、ただし抗黄色剤を添加せずにレンズを製造した。
試験例２１、及び比較例２２のレンズは、鉱物ガラスでできた２つの部分からなる鋳型に液状の上記混合物を注入し、鋳型の縁を粘着テープで接着して作製した。ついで鋳型の両面を、紫外線ランプにより８０Ｗ／ｃｍ2 の光を３分間照射した。この重合反応操作の後に、形成されたレンズを、鋳型より取り除き、１２０℃で２時間、再硬化した。抗黄色剤を添加した前記レンズと、添加していない前記レンズとに、同じ条件のもと、３００〜４００ｎｍの分光領域で２４．４Ｗ／ｃｍ2 の光を照射するサンテスト  ハナウ機（Ｓｕｎｔｅｓｔ  Ｈａｎａｕｍａｃｈｉｎｅ）を用いて、太陽光照射を４０時間行った。
この太陽光照射の結果は、表４に示すとおりである。
【００８２】
0003682117.tif 000034
【００８３】
表４の結果が示すように、本発明の組成物より作製されたレンズは、太陽光照射に対し、抗黄変作用に優れ、これは、本発明の抗黄色剤を含まずに同様の組成物より作製されたレンズに比較して優れている。
【００８４】
【発明の効果】
本発明のポリマー組成物は、黄色度が低く、高い屈折率を持ち、該ポリマー組成物を用いてレンズを製造した場合、太陽光等にたいする抗黄変作用にすぐれ、従来のレンズより更に薄く軽いレンズを提供することができる。